【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
紙の熱水ｐＨが６．５〜７．８に調整されたベースの化粧板原紙に、ｐＨが２．５〜４．５の弱酸塩水溶液を外添し、外添後の紙の熱水ｐＨが６．０〜７．５の範囲になるよう弱酸塩の外添付着量を０．３〜１．０ｇ／ｍ２に調整された化粧板原紙。
【請求項２】
弱酸塩がクエン酸とリン酸水素２ナトリウムとの混合水溶液を外添、乾燥したものである請求項１の化粧板原紙。
【請求項３】
請求項１または請求項２の化粧板原紙を用いて作製する低圧メラミン化粧板の製造方法。
【手続補正２】
【補正対象書類名】明細書
【補正対象項目名】００１３
【補正方法】変更
【補正の内容】
【００１３】
本発明者らは、かかる課題を解決するため、特定のベースの化粧板原紙に特定の弱酸塩を外添することにより、化粧板原紙の熱水ｐＨの中性を維持しつつ、低圧メラミン化粧板を高光沢にでき、且つ熱圧成形時間を短縮できることを見いだし、本発明を完成するに至った。
すなわち本発明は、
（１）熱水ｐＨ６．５〜７．８に調整されたベースの化粧板原紙に、ｐＨが２．５〜４．５の弱酸塩水溶液を外添し、外添後の紙の熱水ｐＨが６．０〜７．５の範囲になるよう弱酸塩の外添付着量を０．３〜１．０ｇ／ｍ２に調整された化粧板原紙。
（２）弱酸塩がクエン酸とリン酸水素２ナトリウムとの混合水溶液を外添、乾燥したものである（１）の化粧板原紙。
（３）（１）または（２）の化粧板原紙を用いて作製する低圧メラミン化粧板の製造方法。
【手続補正３】
【補正対象書類名】明細書
【補正対象項目名】００１９
【補正方法】変更
【補正の内容】
【００１９】
紙の原料は最終的には化粧板原紙の熱水ｐＨが６．５〜７．８になるよう公知のｐＨ調整剤で調整する。公知の酸としては硫酸アルミニウムが、アルカリとしてはアルミン酸ナトリウムが例示される。
【手続補正４】
【補正対象書類名】明細書
【補正対象項目名】００２２
【補正方法】変更
【補正の内容】
【００２２】
外添する弱酸塩はその水溶液が弱酸性であれば特に制限はなく、例えば、クエン酸とリン酸水素２ナトリウムとの混合水溶液が例示される。更に具体的には、クエン酸のモル数をリン酸水素２ナトリウムのモル数で割ったモル比がクエン酸／リン酸水素２ナトリウム＝１．３９で、０．９％水溶液のｐＨ３．４が例示される。高光沢を発現させるためには、弱酸塩水溶液のｐＨは、２．５〜４．５が好ましい。
【手続補正５】
【補正対象書類名】明細書
【補正対象項目名】００３２
【補正方法】変更
【補正の内容】
【００３２】
得られたベースの化粧板原紙に、クエン酸―リン酸水素２ナトリウム水溶液０．９％液（クエン酸／リン酸水素２ナトリウムのモル比１．３９、ｐＨ＝３．４４）をディッピング含浸により付与し、シリンダードライヤーで乾燥し、米坪１００．３ｇ／ｍ２、熱水ｐＨ６．４６の化粧板原紙を得た。塗布量は０．８ｇ／ｍ２であった。
【手続補正６】
【補正対象書類名】明細書
【補正対象項目名】００３４
【補正方法】変更
【補正の内容】
【００３４】
得られたベースの化粧板原紙に、クエン酸―リン酸水素２ナトリウム水溶液０．４％液（クエン酸／リン酸水素２ナトリウムのモル比８．５２、ｐＨ＝２．５７）をディッピング含浸により付与し、シリンダードライヤーで乾燥し、米坪１００．８ｇ／ｍ２、熱水ｐＨ６．０４の化粧板原紙を得た。塗布量は０．３ｇ／ｍ２であった。
【手続補正７】
【補正対象書類名】明細書
【補正対象項目名】００３５
【補正方法】変更
【補正の内容】
【００３５】
（実施例３）  含浸液をクエン酸―リン酸水素２ナトリウム水溶液０．６％液（クエン酸／リン酸水素２ナトリウムのモル比１．２２、ｐＨ＝３．５０）に変更した以外は実施例２と同様な方法で、米坪１０１．０ｇ／ｍ２、熱水ｐＨ６．３３の化粧板原紙を得た。塗布量は０．５ｇ／ｍ２であった。
【手続補正８】
【補正対象書類名】明細書
【補正対象項目名】００３６
【補正方法】変更
【補正の内容】
【００３６】
（実施例４）  含浸液をクエン酸―リン酸水素２ナトリウム水溶液０．９％液（クエン酸／リン酸水素２ナトリウムのモル比１．３９、ｐＨ＝３．４４）に変更した以外は実施例２と同様な方法で、米坪１０１．４ｇ／ｍ２、熱水ｐＨ６．０１の化粧板原紙を得た。塗布量は０．９ｇ／ｍ２であった。
【手続補正９】
【補正対象書類名】明細書
【補正対象項目名】００３７
【補正方法】変更
【補正の内容】
【００３７】
（実施例５）  含浸液をクエン酸―リン酸水素２ナトリウム水溶液０．６％液（クエン酸／リン酸水素２ナトリウムのモル比０．７３、ｐＨ＝４．３０）に変更した以外は実施例２と同様な方法で、米坪１０１．０ｇ／ｍ２、熱水ｐＨ７．０５の化粧板原紙を得た。塗布量は０．５ｇ／ｍ２であった。
【手続補正１０】
【補正対象書類名】明細書
【補正対象項目名】００３８
【補正方法】変更
【補正の内容】
【００３８】
（実施例６）  含浸液をクエン酸―リン酸水素２ナトリウム水溶液０．９％液（クエン酸／リン酸水素２ナトリウムのモル比１．１４、ｐＨ＝３．５８）に変更した以外は実施例２と同様な方法で、米坪１０１．５ｇ／ｍ２、熱水ｐＨ６．１６の化粧板原紙を得た。塗布量は１．０ｇ／ｍ２であった。
【手続補正１１】
【補正対象書類名】明細書
【補正対象項目名】００４０
【補正方法】変更
【補正の内容】
【００４０】
得られたベースの化粧板原紙に、クエン酸―リン酸水素２ナトリウム水溶液０．９％液（クエン酸／リン酸水素２ナトリウムのモル比１．３９、ｐＨ＝３．４４）をディッピング含浸により付与し、シリンダードライヤーで乾燥し、米坪８１．３ｇ／ｍ２、熱水ｐＨ６．２１の化粧板原紙を得た。塗布量は０．７ｇ／ｍ２であった。
【手続補正１２】
【補正対象書類名】明細書
【補正対象項目名】００４２
【補正方法】変更
【補正の内容】
【００４２】
上記の抄造の際には長網抄紙機内で、クエン酸―リン酸水素２ナトリウム水溶液２．６％液（クエン酸／リン酸水素２ナトリウムのモル比１．３９、ｐＨ＝３．１４）を０．８ｇ／ｍ２付与した。
【手続補正１３】
【補正対象書類名】明細書
【補正対象項目名】００４７
【補正方法】変更
【補正の内容】
【００４７】
（比較例５）  含浸液をクエン酸―リン酸水素２ナトリウム水溶液１．７％液（クエン酸／リン酸水素２ナトリウムのモル比８．５２、ｐＨ＝２．２３）に変更した以外は実施例２と同様な方法で、米坪１０２．０ｇ／ｍ２、熱水ｐＨ４．４０の化粧板原紙を得た。塗布量は１．５ｇ／ｍ２であった。
【手続補正１４】
【補正対象書類名】明細書
【補正対象項目名】００４８
【補正方法】変更
【補正の内容】
【００４８】
（比較例６）  含浸液をクエン酸―リン酸水素２ナトリウム水溶液１．２％液（クエン酸／リン酸水素２ナトリウムのモル比１．２２、ｐＨ＝３．４５）に変更した以外は実施例２と同様な方法で、米坪１０１．６ｇ／ｍ２、熱水ｐＨ５．８１の化粧板原紙を得た。塗布量は１．１ｇ／ｍ２であった。
【手続補正１５】
【補正対象書類名】明細書
【補正対象項目名】００４９
【補正方法】変更
【補正の内容】
【００４９】
（比較例７）  含浸液をクエン酸―リン酸水素２ナトリウム水溶液１．０％液（クエン酸／リン酸水素２ナトリウムのモル比０．４３、ｐＨ＝５．３７）に変更した以外は実施例２と同様な方法で、米坪１０１．４ｇ／ｍ２、熱水ｐＨ７．２３の化粧板原紙を得た。塗布量は０．９ｇ／ｍ２であった。
【手続補正１６】
【補正対象書類名】明細書
【補正対象項目名】００５０
【補正方法】変更
【補正の内容】
【００５０】
（比較例８）  含浸液をクエン酸―リン酸水素２ナトリウム水溶液１．３％液（クエン酸／リン酸水素２ナトリウムのモル比１．３９、ｐＨ＝３．３２）に変更した以外は実施例２と同様な方法で、米坪１０１．７ｇ／ｍ２、熱水ｐＨ５．６２の化粧板原紙を得た。塗布量は１．２ｇ／ｍ２であった。
【手続補正１７】
【補正対象書類名】明細書
【補正対象項目名】００５１
【補正方法】変更
【補正の内容】
【００５１】
（比較例９）  含浸液をクエン酸―リン酸水素２ナトリウム水溶液１．０％液（クエン酸／リン酸水素２ナトリウムのモル比１．７０、ｐＨ＝３．１６）に変更した以外は実施例２と同様な方法で、米坪１０１．４ｇ／ｍ２、熱水ｐＨ５．６３の化粧板原紙を得た。塗布量は０．９ｇ／ｍ２であった。